"少なくとも1つの保護外層と、太陽放射線を電気に変換することができる中間層と、モジュールの裏面の保護層バックシートとを含む光電池モジュールであって、保護外層が、以下のポリマー:セルロースおよびその誘導体、スターチおよびその誘導体、アルギネートおよびそれらの誘導体、グアーおよびそれらの誘導体、キチンおよびその誘導体ならびにペクチンおよびその誘導体から選択される少なくとも1つのポリマーを含むことを特徴とする、光電池モジュール。前記ポリマーがエステルであることを特徴とする、請求項1に記載の光電池モジュール。前記ポリマーがセルロースエステルであることを特徴とする、請求項1または2に記載の光電池モジュール。前記ポリマーがセルロースアセテートであることを特徴とする、請求項3に記載の光電池モジュール。前記保護外層がポリマーを少なくとも50含むことを特徴とする、請求項1~4のいずれか一項に記載の光電池モジュール。前記保護外層が可塑剤を含むことを特徴とする、請求項1~5のいずれか一項に記載の光電池モジュール。前記保護外層が熱安定剤を含むことを特徴とする、請求項1~6のいずれか一項に記載の光電池モジュール。前記保護外層が光安定剤を含むことを特徴とする、請求項1~7のいずれか一項に記載の光電池モジュール。前記保護外層に付着する、外部環境に暴露された外面上の1つまたは複数のポリマーコーティングも含むことを特徴とする、請求項1~8のいずれか一項に記載の光電池モジュール。集光型光電池モジュールであることを特徴とする、請求項1~9のいずれか一項に記載の光電池モジュール。新規な高性能材料が常に求められている。この目的のために、本発明は、少なくとも1つの保護外層と、太陽放射線を電気に変換することができる中間層と、モジュールの裏面の保護層バックシートとを含む光電池モジュールを提案し、保護外層が、以下のポリマー:セルロースおよびその誘導体、スターチおよびその誘導体、アルギネートおよびそれらの誘導体、グアーおよびそれらの誘導体、キチンおよびその誘導体ならびにペクチンおよびその誘導体から選択される少なくとも1つのポリマーを含む。保護外層のポリマーは例えば、以下のポリマー:セルロース、セルロースアセテート、セルロースプロピオネート、セルロースブチラート、セルローストリアセテート、エチルセルロース、ヒドロキシエチルセルロース、メチルセルロース、ヒドロキシメチルセルロース、スターチ、ヒドロキシプロピルスターチ、スターチアセテート、スターチプロピオネート、スターチブチラートまたはスターチの混合エステル、アラビアゴム、寒天、アルギン酸、アルギン酸ナトリウム、アルギン酸カリウム、アルギン酸カルシウム、トラガカントゴム、ガーゴムおよびカルボゴムの1つであってもよい。特に、ポリマーはセルロースの誘導体、例えばセルロースアセテート、セルロースプロピオネート、セルロースブチラート、セルローストリアセテート、エチルセルロース、ヒドロキシエチルセルロース、メチルセルロースおよびヒドロキシメチルセルロースであってもよい。本発明の1つの特定の実施形態によって、セルロース誘導体は、高級木材パルプから得られたセルロース、または綿リンターから得られたセルロースから得られる。高級木材パルプという表現は、α-セルロースを少なくとも95重量含む木材パルプを意味すると理解される。α-セルロースの量は、ISO692標準によって定量される。綿リンターから得られたセルロースに関して、それは好ましくはアセテートグレードである。より詳しくは、ポリマーはセルロースエステルであってもよい。それらは一般に有機、特に脂肪族エステルである。有利には、セルロースエステルは、エステル基として2~4個の炭素原子を有するアシル基を有する。これらは、セルロースの混合エステルであってもよい。本発明の文脈で適したセルロースエステルの例として、セルロースアセテート、セルロースプロピオネート、セルロースブチラート、セルロースアセトプロピオネート、セルロースアセトブチレート、セルロースアセトフタレートおよびセルロースアセテートプロピオネートブチラートを挙げることができる。ブチラートを形成するブチリル基は直鎖または分枝状であってもよい。有利には、セルロースの置換度は2~3、好ましくは2.3~2.9である。セルロースの置換度はASTMD871-72標準によって測定される。本発明のポリマーの固有粘度は有利には0.3~0.4、好ましくは0.32~0.35である。固有粘度はASTMD871-72標準によって測定される。保護外層のポリマーはいくつかのポリマーのブレンドであってもよい。好ましくは、ポリマーはセルロースアセテートである。保護外層は有利には、ポリマーを少なくとも50重量、好ましくは少なくとも55重量含む。本発明の1つの特定の実施形態によって、保護外層は可塑剤を含む。可塑剤の例として、トリアセチン、ジエチルフタレート、ジメチルフタレート、ブチルフタリルブチルグリコレート、ジエチルシトレート、ジメトキシエチルフタレート、エチルフタリルエチルグリコレート、メチルフタリルエチルグリコレート、n-エチル-o/p-トルエンスルホンアミド、トリフェニルホスフェート、トリクレジルホスフェート、ジブトキシエチルフタレート、ジアミルフタレート、トリブチルシトレート、トリブチルアセチルシトレート、トリプロピルアセチルシトレート、トリプロピオニン、トリブチリン、o/p-トルエンスルホンアミド、ペンタエリトリトールテトラアセテート、ジブチルタルトレート、ジエチレングリコールジアセテート、ジエチレングリコールジプロピオネート、ジブチルアジペート、ジオクチルアジペート、ジブチルアゼレート、トリクロロエチルホスフェート、トリブチルホスフェート、ジ-n-ブチルセバケート、ジブチルフタレート、ジオクチルフタレート、ブチルベンジルフタレート、2-エチルヘキシルアジペートおよびジ-2-エチルヘキシルフタレートを挙げることができる。可塑剤の量は有利には保護外層の重量に対して10~45重量、好ましくは20~40重量である。本発明の1つの特定の実施形態によって、保護外層は、熱分解および/または熱酸化分解に対して保護する熱安定剤、例えば酸化防止剤を含む。熱安定剤の例として、グリシジルエーテル、弱酸の金属塩、置換フェノール等を挙げることができる。特に、ヒドロキノンモノグリシジルまたはジグリシジルエーテル、シュウ酸カリウム、ナフテン酸ストロンチウム、レソルシノールジグリシジルエーテル、ギ酸マグネシウムまたはギ酸アルミニウム、マグネシア等を挙げることができる。酸化防止剤の例として、ヒンダードフェノール酸化防止剤を挙げることができる。このような酸化防止剤は、例えば、特許出願国際公開第2004/000921号パンフレットおよび国際公開第02/053633号パンフレットに記載されている。Irganox1076登録商標オクタデシル3,5-ジ-t-ブチル-4-ヒドロキシヒドロシンナマートおよびIrganox1010登録商標テトラキスメチレン3,5-ジ-t-ブチル-4-ヒドロキシヒドロシンナマートメタンがこのような酸化防止剤の例である。また、酸化防止剤の例として、アルキル基および/またはアリール基によって置換されたホスフィットなどのリン含有安定剤、例えばIrgafos168登録商標トリス-2,4-ジ-t-ブチルフェニルホスフィットを挙げることができる。本発明の1つの特定の実施形態によって、保護外層は光安定剤を含む。光安定剤の例として、少なくとも1つのヒンダードアミン単位を有する安定剤ヒンダードアミン光安定剤H.A.L.S.を挙げることができる。このような添加剤は、例えば、特許出願国際公開第2004/000921号パンフレットおよび国際公開第2005/040262号パンフレットに記載されている。また、光安定剤の例として、紫外線吸収剤を挙げることができる。このような紫外線吸収剤は特に特許出願国際公開第2004/000921号パンフレットに記載されている。紫外線吸収剤の例として、オキサニリド、Uvinul400登録商標2,4-ジヒドロキシベンゾフェノンなどのベンゾフェノン、Tinuvin360登録商標二量体2-ヒドロキシフェニルベンゾトリアゾールまたは2,2’-メチレンビス[6-2H-ベンゾトリアゾル-2-イル-4-1,1,3,3-テトラメチルブチルフェノール]などのベンゾトリアゾール、Tinuvin1577FF登録商標2,4-ジフェニル-6-2-ヒドロキシ-4-ヘキシルオキシフェニル-s-トリアジンおよびTinuvin234登録商標2-2H-ベンゾトリアゾル-2-イル-4,6-ビス1-エチル-1-フェニルエチルフェノールなどの2-ヒドロキシフェニルトリアジンを挙げることができる。また、保護外層は、充填剤、染料、顔料、帯電防止剤、界面活性剤、潤滑剤、分散剤、難燃剤、成形助剤および耐衝撃性改良剤から選択される1つまたは複数の添加剤それは透明性を維持するために保護外層のポリマーの屈折率に近い屈折率を有さなければならないを含んでもよい。これらは限定的ではない。添加剤は、保護外層を通しての太陽放射線の透過を妨げないように選択され、最少量で使用されなければならない。本発明の1つの特定の実施形態によって、保護外層は、金属化合物を含まない。保護外層は、例えば押出、射出成形、圧縮成形、流し込成形、カレンダリング等によって、公知の層製造法によって製造されてもよい。最初に、例えば、保護外層を形成するポリマーまたはポリマーを含む組成物を棒状体の形態で押出し、次に粒体を形成するためにその棒状体を切断することにより、保護外層の構成化合物からなる粒体を作製することが可能である。可塑剤、安定剤等の添加剤を押出装置の異なった位置において、例えば二軸スクリュー押出機の異なった位置において導入してもよい。次に、粒体を上述したように層変形および造形装置に導入してもよい。保護外層は一般にシートである。有利には、保護外層の厚さは0.025mm~15mm、好ましくは0.05mm~10mm、より好ましくは0.5mm~8mm、より好ましくはさらに1mm~8mm、特に2mm~6mmである。本発明の保護外層の表面は、別の材料の1つまたは複数のコーティングで覆われてもよい。これは、ほこり、摩耗等に対する保護のためのコーティングであってもよい。このこれらのコーティングは、例えば、ポリフッ化ビニリデンPVDFなどのフルオロポリマーから製造されてもよい。光電池モジュールは剛性であっても可撓性であってもよい。好ましくは、本発明の保護外層は光学的に透明であり、すなわち、それはASTMD1003標準によって少なくとも88の光の透過率を有する。保護外層の他に、光電池モジュールは、太陽放射線を電気エネルギーに変換することができる中間層この層は一般に封入されると、モジュールの裏面の保護層バックシートとを含む。光電池モジュールの中間層は、太陽放射線を電流に変換することができる材料からなる。中間層を形成するために、単結晶または多結晶ドープトシリコンをベースとした従来のセンサーを含めて、任意のタイプの光電池センサーを使用することが可能であり、また、例えば、非晶質シリコン、テルル化カドミウムもしくは二セレン化銅インジウム、または有機材料から形成された薄いフィルムセンサーを使用してもよい。光電池センサーはしばしば脆く、したがって、それらは一般に、保護するために封入される。任意の公知の封入剤を用いてもよい。例として、過酸化物および安定剤を有するポリエチレンビニルアセテート、またはα-オレフィン、イオノマー、シリコーン、ポリビニルブチラール等をベースとした熱可塑性樹脂封入剤が挙げられてもよい。バックシートに関して、それは、光電池モジュールに不透湿性、良い耐クリープ性、良い引裂強さすなわち、組成物から製造されたフィルムは、良い機械的強度を有さなければならない、および十分な電気絶縁を与えなければならない。これらは一般に、フルオロポリマー例えばポリフッ化ビニルPVFまたはポリフッ化ビニリデンPVDFおよび/または例えばテレフタル酸ポリエチレンPETなどのポリエステルをベースとした多層フィルムである。一般に、光電池モジュールを形成するために、バックシート上に封入剤の下部第1層、光電池の中間層、封入剤の上部第2層、次いで保護外層が連続的に配置される。また、付加的な層、特にバインダー層または接着剤層がこれらの層の間にあってもよい。モジュールを形成するためにこれらの様々な層が集成される。様々な層を集成するために、あらゆるタイプの加圧技術、例えば、熱加圧、真空加圧または積層、特に熱積層を使用することが可能である。製造条件は、組成物の流れ温度に対して温度および圧力を調節することによって当業者によって容易に決定される。本発明による光電池モジュールを製造するために、当業者は例えばHandbookofPhotovoltaicScienceandEngineering,Wiley,2003を参照してもよい。例えば積層プロセスにおいて、封入剤の架橋を可能にするためにモジュールの構成要素は一般に110°C~150°Cの温度に加熱される。したがって、保護外層は特に、これらの温度に対して十分な耐性を有しなければならない。本発明の1つの特定の実施形態によって、光電池モジュールは集光型光電池モジュールである。集光型光電池モジュールは当業者に公知である。このようなモジュールは一般に、光電地上に太陽放射線を集中させることを意図したFresnelレンズを含む。従来の光電池モジュールと比べてこれらのモジュールは、太陽放射線の集中のために、大きな熱応力がかかる。したがって、これらのモジュールの保護外層は、良い耐熱性を有しなければならない。本発明の保護外層は、光電池モジュールにおいてのその用途のために非常に良い性質を有する。具体的には、それは透明であり高い光の透過率を有する、軽く、特に弾性率の観点から良い機械的性質を有する。それは様々なサイズおよび形状において得られ、大量生産に適している。本発明の保護外層の別の利点は、それがバイオ系材料から製造されることである。本発明の他の詳細または利点は、以下に示される実施例を考慮に入れてより明らかになるであろう。実施例1光電池モジュールの保護外層のための可塑化セルロースアセテートの円板をこの実施例において作製した。ASTMD871-72標準によって2.45の置換度および0.342の固有粘度を有するセルロースアセテートが、Eastman社によって販売されているトリアセチン30重量によって可塑化された。この材料を以下の条件下で調製した。直径D=32mmおよび長さ:直径の比L/D=44を有するClextral社によって販売されたEvolum32登録商標同時回転二軸スクリュー押出機を使用した。セルロースアセテート粉末を供給ホッパーによって導入し、液体可塑剤トリアセチンを特定の供給路によってスクリューの始動時に導入した。適用された加工条件は以下の通りである。-スクリューの回転速度:100rpm、-処理量:10kg/h、-供給ホッパーからダイまでの温度分布:80°C~160°C押出機を出た時、可塑化セルロースアセテートの棒状体を粒体化した。次に、このように作製された粒体をArburg350-90登録商標プレス35トンの閉型力を用いて射出成形によって造形した。直径85mmおよび厚さ3mmの可塑化セルロースアセテートの円板を以下の条件下で得た。-供給ホッパーからの一軸スクリュー押出機の温度分布:160°C~172°C~172°C~179°C、-型の温度:70°C-射出サイクルの長さ:37.8秒。次に、ASTMD1003標準によって透過率を測定するためにKonicaMinoltaCM-5登録商標分光光度計を使用した。この厚さ3mmの試料について700nmにおいて94.3の透過率が得られた。実施例2この実施例において、Eastman社によって販売されたセルロースアセテートブチレートCAB381-2登録商標が、Aldrich社によって販売されたトリアセチン10重量によって可塑化された。以下の添加剤を調合物に添加した。-酸化防止剤Iragnox1010登録商標テトラキスメチレン-3,5-ジ-tert-ブチル-4-ヒドロシンナマートメタンCiba社によって販売0.5重量、Irgafos168登録商標トリス2,4-ジ-t-ブチルフェニルホスフィットCiba社によって販売0.5重量、-紫外線吸収剤Tinuvin234登録商標2-2H-ベンゾトリアゾル-2-イル-4,6-ビス1-エチル-1-フェニルエチルフェノールCiba社によって販売0.3重量。"